СПОСОБ ЗАМЕДЛЯЮЩЕГО КОРРОЗИЮ ПОКРЫТИЯ МЕТАЛЛИЧЕСКИХ ПОВЕРХНОСТЕЙ С ПРИМЕНЕНИЕМ ФОСФОРСОДЕРЖАЩИХ СЛОЖНЫХ ПОЛИЭФИРОВ

1. Способ замедляющего коррозию покрытия металлических поверхностей, отличающийся тем, что
(1) на первой стадии металлическую поверхность очищают и при необходимости обрабатывают средством предварительной обработки, и
(2) на второй стадии очищенную согласно стадии (1) и при необходимости предварительно обработанную металлическую поверхность покрывают праймером, содержащим по меньшей мере одно связующее вещество (СВ) и по меньшей мере один сшивающий агент (СА), а также по меньшей мере один фосфорсодержащий полиэфирный компонент (А), причем (А) представляет собой кислотный продукт этерификации фосфоновой кислоты, монофосфорной кислоты и/или полифосфорной кислоты, соответственно их ангидридов и/или их сложных эфиров, с по меньшей мере одним сложным полиэфиром (ПС), который имеет по меньшей мере две гидроксильные группы.
2. Способ по п.1, отличающийся тем, что сложный полиэфир (СП) содержит алифатические дикарбоновые кислоты и алифатические двухатомные спирты в качестве элементарного звена молекулы.
3. Способ по одному из пп. 1 или 2, отличающийся тем, что сложный полиэфир (СП) в качестве элементарного звена молекулы содержит дикарбоновые кислоты, которые у самой длинной углеродной цепи имеют одну карбоксильную группу в α-положении и одну карбоксильную группу в ω-положении.
4. Способ по одному из пп. 1 или 2, отличающийся тем, что сложный полиэфир (СП) в качестве элементарного звена молекулы содержит двухатомные спирты, которые у самой длинной углеродной цепи имеют одну гидроксильную группу в α-положении и одну гидроксильную группу в ω-положении.
5. Способ по одному из пп. 1 или 2, отличающийся тем, что сложный полиэфир (СП) имеет гидроксильное число согласно DIN 53240 от 50 до 500 мг КОН/г и/или кислотное число согласно DIN 53402 менее чем 20 мг КОН/г.
6. Способ по одному из пп. 1 или 2, отличающийся тем, что сшивающий агент (СА) содержит по меньшей мере одно соединение меламина.
7. Способ по одному из пп. 1 или 2, отличающийся тем, что праймер (П) наносят такой толщиной мокрого слоя, что после отверждения получают толщину сухого слоя от 1 мкм до 15 мкм.
8. Способ покрытия металлических лент, отличающийся тем, что способ включает следующие стадии обработки:
(а) нанесение праймера (П) способом по одному из пп. 1 - 7 на очищенную и при необходимости предварительно обработанную металлическую поверхность,
(б) при необходимости высушивание и/или отверждение образованного из праймера (П) слоя,
(в) нанесение слоя покровного лака (Л) на при необходимости согласно стадии (б) высушенный и/или отвержденный праймерный слой и
(г) совместное отверждение слоев из праймера (П) и покровного лака (Л).
9. Способ по п.8, отличающийся тем, что совместное отверждение слоев из праймера (П) и покровного лака (Л) согласно стадии (г) способа осуществляют при пиковых температурах металла (РМТ) между 150 и 280°C.
10. Способ по одному из пп. 1,2,8 или 9, отличающийся тем, что подлежащую покрытию металлическую подложку выбирают из группы железа, стали, цинка, или сплавов цинка, магния, или сплавов магния, алюминия или сплавов алюминия.